СПОСОБ ПРИГОТОВЛЕНИЯ КАТАЛИЗАТОРА, СОСТОЯЩЕГО ИЗ НОСИТЕЛЯ И НАНЕСЕННОЙ НА ПОВЕРХНОСТЬ НОСИТЕЛЯ КАТАЛИТИЧЕСКИ АКТИВНОЙ МАССЫ

1. Способ приготовления катализатора, состоящего из носителя и нанесенной на поверхность носителя каталитически активной массы, в котором обеспечивают сцепление активной массы с поверхностью носителя посредством связывающего агента, отличающийся тем, что активная масса представляет собой тонкодисперсную смесь из
тонкодисперсного мультиэлементного оксида, содержащего по меньшей мере один из элементов Мо и V,
и
по меньшей мере одного тонкодисперсного вещества S, выбранного из группы, включающей в себя оксиды молибдена и соединения молибдена, из которых под воздействием повышенной температуры и молекулярного кислорода образуется оксид молибдена.
3
2. Способ по п.1, отличающийся тем, что тонкодисперсное вещество S представляет собой МоО.
2
2
3. Способ по п.1, отличающийся тем, что удельная поверхность Ом тонкодисперсного вещества S составляет ≥0,1 м/г и ≤5 м/г.
50
4. Способ по п.1, отличающийся тем, что диаметр частиц dтонкодисперсного вещества S составляет ≥1 мкм и ≤200 мкм.
5. Способ по п.1, отличающийся тем, что активную массу наносят на поверхность изделия-носителя слоем толщиной от 100 до 300 мкм.
6. Способ по п.1, отличающийся тем, что активная масса содержит ≥1 и ≤30 вес.% тонкодисперсного вещества S относительно общего количества тонкодисперсного мультиэлементного оксида, содержащего Мо и V.
7. Способ по одному из пп.1-6, отличающийся тем, что вяжущий агент представляет собой раствор, содержащий от 20 до 90 вес.% воды и от 10 до 80 вес.% органического соединения.
8. Катализаторы, состоящие из изделия-носителя и нанесенной на поверхность носителя каталитически активной массы, а также, при необходимости, вяжущего агента, причем каталитически активная масса представляет собой тонкодисперсную смесь из
тонкодисперсного мультиэлементного оксида, содержащего по меньшей мере один из элементов Мо и V,
и
по меньшей мере одного тонкодисперсного вещества S, выбранного из группы, включающей в себя оксиды молибдена и соединения молибдена, из которых под воздействием повышенной температуры и молекулярного кислорода образуется оксид молибдена.
10. Способ частичного окисления акролеина до акриловой кислоты в газовой фазе с гетерогенным катализом, отличающийся тем, что катализатор представляет собой катализатор по п.8.